(57)【特許請求の範囲】
【請求項１】
７０〜１５０デニールの合成繊維糸の繊維糸の２本を各々Ｓ方向またはＺ方向に１，２００〜２，７００ＴＰＭで１次撚糸して基本糸を形成する工程と、
前記の１次撚糸された各々の基本糸２本の繊維糸を１，５００〜２，７００ＴＰＭで、前記基本糸を形成するときの撚り方向とは異なる、Ｚ方向またはＳ方向に２次複合撚糸して複合撚糸糸を形成する工程と、
前記複合撚糸糸と他の付加的な合成糸を使用して、またＳ方向またはＺ方向に複合撚糸させて重複合撚糸糸を形成する工程と、
上記重複合撚糸糸を編織機で編織して上記重複合撚糸糸がループ形状体を構成して生地を形成する工程とを備える
垢すり用具用生地の製造方法。
【発明の詳細な説明】
【技術分野】
【０００１】
本発明は垢すり用具用生地の製造方法に関し、より詳しくは、従来の垢すり用具に使われていた生地の問題点を改善し、垢すり用具の本来の作用効果を発しながらも、使用上の各種の便宜を提供した構成の垢すり用具の生地の製造方法に関する。
【背景技術】
【０００２】
多様な種類の垢すり用具が案出されており、大部分タオルまたは手袋形状に製造されて広く使われている。このような垢すり用具に使われる生地は水に濡れた時に相当な程度の弾性を維持しなければ皮膚との摩擦時に垢が容易に除去できないので、多様な方法でこのような弾性力を提供しようとする試みがあった。
【０００３】
従来にも合成樹脂剤の繊維糸として織造して垢すり用具を製造する場合、水に濡らす場合、繊維糸の水分吸収による復原力で相当程度の強さが提供されて、このような弾性力がある程度保証され、経糸−緯糸に一般製織される生地の場合にもある程度の効果は発することができ、特に繊維糸を撚糸して蒸気などでセッティングして乾燥させれば、特に弾性力が保証されるが、これら製品は水に濡れた場合、最大１／５まで減る傾向があって、商品性が低下するか、または収縮凝集された部分により皮膚摩擦時に過度な痛みを誘発させる問題点があった。
【０００４】
また、従来の大部分の垢すり用具は機械的な摩擦力で垢が除去できるように粗さを与えるための手段として、ビスコース糸などを撚糸し、この撚糸方法を多様にして製造する構成が大部分であって、タオルまたは手袋などで加工されて使われる場合、撚糸された突出部が身体に接触して摩擦を与えることによって、垢を除去する構成や突出部が身体に無理な摩擦力を加える問題点を有する。
【０００５】
特に、日本特許公開公報特開２００５−１０３２４９号公報（特許文献１）では極細繊維でラフな糸から起毛して形成したものがあるが、これは上述する作用効果を発し難く、単に皮膚の触感の改善のみに関するものである。
【先行技術文献】
【特許文献】
【０００６】
【特許文献１】日本特許公開公報特開２００５−１０３２４９号公報
【発明の概要】
【発明が解決しようとする課題】
【０００７】
このような問題点を勘案して、本発明の発明者は水に濡れた時にも原状回復を極小化して収縮が最小化しながらも充分なクッション感を保証して垢すり用具に適合した繊維糸とその繊維糸を使用して製造する生地の製造方法を提供することを目的とする。
【課題を解決するための手段】
【０００８】
本発明の垢すり用具用生地の製造方法は、７０〜１５０デニールの合成繊維糸の繊維糸の２本を各々Ｓ方向またはＺ方向に１，２００〜２，７００ＴＰＭで１次撚糸して基本糸を形成する工程と、前記の１次撚糸された各々の基本糸２本の繊維糸を６００〜２，７００ＴＰＭでＺ方向またはＳ方向に２次複合撚糸して複合撚糸糸を形成する工程と、前記複合撚糸糸を編織機で編織して上記複合撚糸糸がループ形状体を構成して生地を形成する工程とを備える。
【０００９】
ここで、７０〜１５０デニールの繊維糸を使用することによって、皮膚触感が良くなり、また、垢すり効果も高くなる。
また、１，２００ＴＰＭ以上で１次撚糸することによって、糸の耐久性が向上し、また、２，７００ＴＰＭ以下で１次撚糸することによって、固さを抑えることができる。
【００１０】
また、本発明の垢すり用具用生地の製造方法は、７０〜１５０デニールの合成繊維糸の繊維糸の２本を各々Ｓ方向またはＺ方向に１，２００〜２，７００ＴＰＭで１次撚糸して基本糸を形成する工程と、前記の１次撚糸された各々の基本糸２本の繊維糸を６００〜２，７００ＴＰＭでＺ方向またはＳ方向に２次複合撚糸して複合撚糸糸を形成する工程と、前記複合撚糸糸と他の付加的な合成糸を使用して、またＳ方向またはＺ方向に複合撚糸させて重複合撚糸糸を形成する工程と、上記重複合撚糸糸を編織機で編織して上記複合撚糸糸がループ形状体を構成して生地を形成する工程とを備える。
【００１１】
また、本発明の垢すり用具用生地の製造方法は、複数の合成繊維糸を、それぞれＳ方向またはＺ方向に１次撚糸して複数の基本糸を形成する工程と、１次撚糸して得られた複数の基本糸を、Ｚ方向またはＳ方向に２次複合撚糸して複合撚糸糸を形成する工程と、２次複合撚糸して得られた複合撚糸糸を編織し、複合撚糸糸の少なくとも一部をループ形状体と成して生地を形成する工程とを備える。
【発明の効果】
【００１２】
本発明の構成に従う垢すり用具用生地の製造方法は、タオル、手袋などに加工される垢すり用具の生地に使用することによって、多様な特性、即ち、摩擦による皮膚の損傷を極小化し、垢が容易に除去できるようにし、ループ状の繊維糸構造によって通気状態が優れ、皮膚との摩擦時、充分な弾性と繊維糸のスプリングのような効果としてクッション感を提供して使用上の便宜性を増大する。
【００１３】
また、それによって使用者の皮膚に無理を与えず、クッション感の与えによる柔らかな洗浄が可能な構成のシャワー用、浴用のタオルへの使用が適合した生地を提供する。
【図面の簡単な説明】
【００１４】
【図１】本発明の垢すり用具用生地の製造方法の工程で製造される複合撚糸の構成を示す説明図である。
【図２】本発明の垢すり用具用生地の製造方法を説明する工程流れ図である。
【図３】本発明の垢すり用具用生地の製造方法に従う繊維糸構成の特徴を示す模式的な説明図である。
【図４】本発明の垢すり用具用生地の製造方法の工程で製造される複合撚糸の他の実施形態を示す説明図である。
【図５】本発明の垢すり用具用生地の製造方法が適用されて製造される例示的な垢すり用具の斜視図である。
【発明を実施するための形態】
【００１５】
以下、添付の図面と関連して本発明の垢すり用具用生地の製造方法を説明する。垢すり用具としては、図５のような垢すり用タオルＴを例示することができ、長さの長い生地に対して両端エッジ（Ｇ、Ｅ）を返し縫処理し、前面ＦＳおよび後面ＦＭの細部的な生地部（Ａ、Ｂ）が後述する本発明の生地の構成を示す。
【００１６】
本発明では複合的に撚糸された繊維糸を使用して編織により構成することを基本的な特徴とし、以下、方法の工程と構成を共に説明する。
【００１７】
このような目的を達成するために、図１に示すように、撚糸して合糸した原糸を本発明で使用する。
【００１８】
図１から図２のように、多様な合成繊維糸の１つから各々選択される７０〜１５０デニール（ｄｅｎｉｅｒ）の繊維糸（ｙ１、ｙ２）の２本を準備（１００）して、繊維糸（ｙ１、ｙ２）の２本を各々Ｓ方向またはＺ方向（図面ではＺ方向を図示する）に、撚数１，２００〜２，７００ＴＰＭ（＝Ｔｗｉｓｔ  Ｐｅｒ  Ｍｅｔｅｒ）で１次撚糸（１１０）して、各々基本糸Ｚを各々構成し、上記の１次撚糸された各々の基本糸Ｚの２本の繊維糸を集めて６００〜２７００ＴＰＭでＺ方向またはＳ方向（図面ではＳ方向）に２次複合撚糸（１２０）して、複合撚糸糸Ｓを構成製造する。
【００１９】
また、繊維糸（ｙ１、ｙ２）としては、様々な種類のものを使用できるが、具体的には例えばビスコースレーヨンフィラメント糸が挙げられる。
【００２０】
また、基本糸Ｚを形成するときの撚り方向と、複合撚糸糸Ｓを形成するときの撚り方向は、互いに同じでもよいし、互いに異なっていてもよい。
しかし、基本糸Ｚを形成するときの撚り方向と、複合撚糸糸Ｓを形成するときの撚り方向が互いに異なっていれば、撚糸糸の形が保存され、ループが形成されると共に形が維持され、垢すり効果が高くなる。
【００２１】
このような構成の１次及び２次による撚糸により構成される複合撚糸糸Ｓは、弾性及び復原力が極大化して皮膚への接触時に使用感を増大し、垢が容易に除去できる摩擦力を十分に提供するようになる。また、従来のような後続的な熱セッティング工程無しでも縺（もつ）れ状態が維持されて別途の後続工程が不要になる。
【００２２】
上記の複合撚糸糸Ｓを使用して所定の形態の垢すり用タオルＴとして編織機で編織して最終の垢すり用具用の生地製品を構成（１３０）する。
【００２３】
丸編織機などで編織することによって、複合撚糸糸Ｓは誇張して図示した図３に複合撚糸糸Ｓが図示されるように、ループ形状体Ｌに形成され、複合撚糸糸Ｓの、このループ形状体Ｌは幾何学的に連続的なスプリングのような楕円体（Ｏｖａｌ）を構成するので、外力Ｆが印加される場合、それに対する応力ｆが分散された形態を維持するので、弾性が維持及び保証される。また、その弾性力及びスプリングのような連結性によって水に濡らす場合にも収縮が最小化されて皮膚への損傷を極小化する効果を有する。
また、ループ形状体Ｌは、１本の複合撚糸糸Ｓに複数個形成されている。
【００２４】
このような複合撚糸糸Ｓが形成するループ形状体Ｌは、垢すり用タオルＴ全体のクッション感と復原力を提供するので、反復的な使用時にも形態が維持されて寿命が増大する効果も有する。
【００２５】
実験的には、複合撚糸糸Ｓを構成するに当たって、２次撚糸での撚数は６００〜２，７００ＴＰＭの範囲で１５００ＴＰＭ以上、２，７００ＴＰＭ以下の範囲にあるものが最も理想的にループの弾性を保証することが明らかにされた。
【００２６】
また、必ずしも７０〜１５０デニールの繊維糸を使用しなくてもよい。しかし、７０〜１５０デニールの繊維糸を使用することによって、皮膚触感が良くなり、また、垢すり効果も高くなるので好ましい。
また、基本糸の数は、必ずしも２本でなくてもよく、例えば３本以上であってもよい。
【００２７】
また、１次撚糸の撚数は、必ずしも１，２００〜２，７００ＴＰＭでなくてもよい。しかし、１次撚糸の撚数が１，２００〜２，７００ＴＰＭであれば、糸の耐久性が向上し、固さを抑えることができるので好ましい。
【００２８】
また、２次複合撚糸の撚数は、必ずしも６００〜２，７００ＴＰＭでなくてもよい。
【００２９】
（他の変形された実施形態）
本発明の別の実施形態としては、複合撚糸糸Ｓと他の追加的な原糸とを重複合して撚糸することが考えられる。
【００３０】
上記の方法により構成された複合撚糸糸Ｓと、図４のように付加的な他の合成糸Ｗを使用して、またＳ方向またはＺ方向（図面ではＳ方向を図示する）にまた複合撚糸させて重複合撚糸糸Ｒを構成し、この重複合撚糸糸Ｒを編織して垢すり用具を構成しても同一な効果を得ることができ、延いては他の付加的な合成糸Ｗの特性（色相、強度、収縮率）を活用して多様な効果を得ることができる。
【００３１】
合成糸Ｗとしては、様々な種類のものを使用できるが、具体的には例えばビスコースレーヨンフィラメント糸が挙げられる。
【００３２】
上記の本発明による垢すり用具用生地の製造方法は、皮膚マッサージ用にループ状態の構造を有するようになる編織物や手袋形態に編織を行うようになる場合、製編された編織物や手袋はループ状によって通気孔が稠密に形成され、ループ構造は変形が生じない。
【００３３】
したがって、皮膚との摩擦時にループ構造の繊維糸で編織された織物は通気孔とクッションを有するようになって、皮膚の損傷を解消できるようにし、皮膚に付いた異質物や垢は通気孔に流入してから通気孔で洗浄時、容易に分離される効果も有するものである。
【符号の説明】
【００３４】
Ｆ    外力
ＦＳ  生地の前面
ＦＭ  生地の後面
Ｔ    垢すり用タオル
Ｚ    基本糸
Ｓ    複合撚糸糸
Ｒ    重複合撚糸糸
Ｗ    合成糸
【図１】
0005963805.tif 000002
【図２】
0005963805.tif 000003
【図３】
0005963805.tif 000004
【図４】
0005963805.tif 000005
【図５】
0005963805.tif 000006